(57)【要約】【課題】基材との密着性、強度、耐摩耗性等に優れ、このため吸着剤、吸着分離材、触媒、担体、抗菌性薄膜等として好適に採用することが可能なゼオライト薄膜の形成方法を提供する。【解決手段】ペルオキシ化合物を含むゼオライト粒子分散液に導電性基材を浸漬し、導電性基材と分散液に直流電圧を印加することを特徴とするゼオライト薄膜の形成方法。前記ゼオライトがＺＳＭ−５型ゼオライト、モルデナイト型ゼオライト、フォージャサイト型ゼオライト、Ａ型ゼオライト、Ｌ型ゼオライト、βゼオライトから選ばれる１種以上である。【選択図】なし【特許請求の範囲】
【請求項１】
ペルオキシ化合物を含むゼオライト粒子分散液に導電性基材を浸漬し、導電性基材と分散液に直流電圧を印加することを特徴とするゼオライト薄膜の形成方法。
【請求項２】
前記ゼオライトがＺＳＭ−５型ゼオライト、モルデナイト型ゼオライト、フォージャサイト型ゼオライト、Ａ型ゼオライト、Ｌ型ゼオライト、βゼオライトから選ばれる１種以上であることを特徴とする請求項１に記載のゼオライト薄膜の形成方法。
【請求項３】
前記ゼオライト粒子の平均粒子径が０．１〜１０μｍの範囲にあることを特徴とする請求項１または２に記載のゼオライト薄膜の形成方法。
【請求項４】
前記分散液の濃度が全固形分として１〜３０重量％の範囲にあり、ゼオライトの固形分としての濃度（ＣZ）とペルオキシ化合物の固形分としての濃度（ＣP）の比（ＣP）／（ＣZ）が０．００１〜０．２の範囲にあることを特徴とする請求項１〜３のいずれかに記載のゼオライト薄膜の形成方法。
【請求項５】
前記分散液がさらに繊維状微粒子を含み、該繊維状微粒子の長(L)が５０ｎｍ〜１０μｍ、径(D)が１０ｎｍ〜２μｍ、アスペクト比(L)／(D)が５〜１，０００の範囲にあり、繊維状微粒子の含有量が固形分としてゼオライト粒子の０．１〜２０重量％の範囲にあることを特徴とする請求項１〜４のいずれかに記載のゼオライト薄膜の形成方法。
【請求項６】
前記繊維状微粒子の固形分としての濃度（ＣF）と、ゼオライト粒子の固形分としての濃度（ＣZ）との比（ＣF）／（ＣZ）が０．００１〜０．２の範囲にあることを特徴とする請求項１〜５のいずれかに記載のゼオライト薄膜の形成方法。
【請求項７】
前記分散液がさらに平均粒子径が２〜３００ｎｍの範囲にあるコロイド粒子を含み、該コロイド粒子の固形分としての濃度（ＣC）とゼオライト粒子の固形分換算濃度（ＣZ）との比（ＣC）／（ＣZ）が０．００１〜０．２の範囲にあることを特徴とする請求項１〜６のいずれかに記載のゼオライト薄膜の形成方法。
【請求項８】
前記請求項１〜７に記載の形成方法で基材上に形成されてなる、ゼオライト粒子とペルオキシ化合物に由来する無機酸化物とからなるゼオライト薄膜。
【請求項９】
前記ゼオライト薄膜の厚さが０．１μｍ〜５ｍｍの範囲にあることを特徴とする請求項８に記載のゼオライト薄膜。
【請求項１０】
前記ゼオライト薄膜中のゼオライト粒子の含有量が固形分として６３〜９９．９重量％の範囲にあり、ペルオキシ化合物に由来する無機酸化物の含有量が固形分として０．１〜１７重量％の範囲にあることを特徴とする請求項８または９に記載のゼオライト薄膜。
【請求項１１】
前記ゼオライト薄膜がさらに繊維状微粒子を含み、該繊維状微粒子の長(L)さが５０ｎｍ〜１０μｍ、径(D)が１０ｎｍ〜２μｍ、アスペクト比(L)／(D)が５〜１，０００の範囲にあり、ゼオライト薄膜中の繊維状微粒子の含有量が固形分として０．１〜１４重量％の範囲にあることを特徴とする請求項８〜１０のいずれかに記載のゼオライト薄膜。
【請求項１２】
前記ゼオライト薄膜がさらに平均粒子径が２〜３００ｎｍの範囲にあるコロイド粒子を含み、ゼオライト薄膜中のコロイド粒子の含有量が固形分として０．１〜１４重量％の範囲にあることを特徴とする請求項６〜９のいずれかに記載のゼオライト薄膜。
【発明の詳細な説明】
【技術分野】
【０００１】
本発明は、基材上にゼオライト薄膜を形成する方法および基材上に形成されたゼオライト薄膜に関する。
さらに詳しくは、基材との密着性、強度、耐摩耗性等に優れ、このため吸着剤、吸着分離材、触媒、担体、抗菌性薄膜等として好適に採用することのできるゼオライト薄膜を形成する方法および基材上に形成されたゼオライト薄膜に関する。
【背景技術】
【０００２】
ゼオライト（結晶性アルミノシリケート）は吸着剤、吸着分離剤、触媒、触媒担体、抗菌剤等として用いられていることはよく知られている。通常、合成ゼオライトはサブミクロン〜数十ミクロンオーダーの粒子径を有する微粒子として得られる。このため、多くの場合そのまま微粉体ゼオライトを使用することは少なく、多くの場合ペレット状、球状等に成型して用いられている。しかしながら、ゼオライトを単独で成型した場合、充分な強度や耐摩耗性が得られず、通常バインダー（結合材）を加えて成型されている。
【０００３】
また、上記用途以外に吸着分離機能と触媒機能と併せて有するようなゼオライト薄膜の製法が検討されている。
【発明の開示】
【発明が解決しようとする課題】
【０００４】
しかしながら、従来の方法で得られるゼオライト薄膜は、膜の緻密さや強度、耐摩耗性等が不充分であるとともに機能の面でも充分なものは得ることが困難であった。
【課題を解決するための手段】
【０００５】
本発明者らは、上記問題点に鑑み、鋭意検討した結果、ペルオキシチタン酸を含むゼオライト粒子分散液に導電性基材を浸漬し、導電性基材と分散液に直流電圧を印加すると導電性基材上にゼオライト粒子が積層することを見出して本発明を完成するに至った。
【０００６】
本発明の要旨は以下の通りである。
[1]ペルオキシ化合物を含むゼオライト粒子分散液に導電性基材を浸漬し、導電性基材と分散液に直流電圧を印加することを特徴とするゼオライト薄膜の形成方法。
[2]前記ゼオライトがＺＳＭ−５型ゼオライト、モルデナイト型ゼオライト、フォージャサイト型ゼオライト、Ａ型ゼオライト、Ｌ型ゼオライト、βゼオライトから選ばれる１種以上である[1]のゼオライト薄膜の形成方法。
[3]前記ゼオライト粒子の平均粒子径が０．１〜１０μｍの範囲にある[1]または[2]のゼオライト薄膜の形成方法。
[4]前記分散液の濃度が全固形分として１〜３０重量％の範囲にあり、ゼオライトの固形分としての濃度（ＣZ）とペルオキシ化合物の固形分としての濃度（ＣP）の比（ＣP）／（ＣZ）が０．００１〜０．２の範囲にある[1]〜[3]のゼオライト薄膜の形成方法。
[5]前記分散液がさらに繊維状微粒子を含み、該繊維状微粒子の長(L)が５０ｎｍ〜１０μｍ、径(D)が１０ｎｍ〜２μｍ、アスペクト比(L)／(D)が５〜１，０００の範囲にあり、繊維状微粒子の含有量が固形分としてゼオライト粒子の０．１〜２０重量％の範囲にある[1]〜[4]のゼオライト薄膜の形成方法。
[6]前記繊維状微粒子の固形分としての濃度（ＣF）と、ゼオライト粒子の固形分としての濃度（ＣZ）との比（ＣF）／（ＣZ）が０．００１〜０．２の範囲にある[1]〜[5]のゼオライト薄膜の形成方法。
[7]前記分散液がさらに平均粒子径が２〜３００ｎｍの範囲にあるコロイド粒子を含み、
該コロイド粒子の固形分としての濃度（ＣC）とゼオライト粒子の固形分換算濃度（ＣZ）との比（ＣC）／（ＣZ）が０．００１〜０．２の範囲にある[1]〜[6]のゼオライト薄膜の形成方法。
[8][1]〜[7]の形成方法で基材上に形成されてなる、ゼオライト粒子とペルオキシ化合物に由来する無機酸化物とからなるゼオライト薄膜。
[9]前記ゼオライト薄膜の厚さが０．１μｍ〜５ｍｍの範囲にある[8]のゼオライト薄膜。[10]前記ゼオライト薄膜中のゼオライト粒子の含有量が固形分として６３〜９９．９重量％の範囲にあり、ペルオキシ化合物に由来する無機酸化物の含有量が固形分として０．１〜１７重量％の範囲にある[8]または[9]のゼオライト薄膜。
[11]前記ゼオライト薄膜がさらに繊維状微粒子を含み、該繊維状微粒子の長(L)さが５０ｎｍ〜１０μｍ、径(D)が１０ｎｍ〜２μｍ、アスペクト比(L)／(D)が５〜１，０００の範囲にあり、ゼオライト薄膜中の繊維状微粒子の含有量が固形分として０．１〜１４重量％の範囲にある[8]〜[10]のゼオライト薄膜。
[12]前記ゼオライト薄膜がさらに平均粒子径が２〜３００ｎｍの範囲にあるコロイド粒子を含み、ゼオライト薄膜中のコロイド粒子の含有量が固形分として０．１〜１４重量％の範囲にある[6]〜[9]のゼオライト薄膜。
【発明の効果】
【０００７】
本発明によれば、ゼオライト粒子分散液がペルオキシ化合物を含むために基材と分散液に直流電圧を印加することによりゼオライト粒子を基材上に積層させることができ、形成されたゼオライト微粒子からなる薄膜は緻密で、基材との密着性、強度、耐摩耗性等に優れており、このため吸着剤、吸着分離材、触媒、担体、抗菌性薄膜等として好適に使用することができる。
【発明を実施するための最良の形態】
【０００８】
以下、本発明について具体的に説明する。
まず、ゼオライト薄膜の形成方法について具体的に説明する。
本発明に係る導電性基材上へのゼオライト薄膜の形成方法は、ペルオキシ化合物を含むゼオライト粒子分散液に導電性基材を浸漬し、導電性基材と分散液に直流電圧を印加することを特徴としている。
[導電性基材]
本発明に用いる基材としては導電性を有していれば特に制限はなく従来公知の基材を用いることができる。
【０００９】
具体的にはアルミ、錫、各種ステンレス等の金属製の平板、波板、管、ハニカム基材等の他、ガラス、酸化チタン、コージライト、炭化ケイ素、窒化ケイ素等からなるセラミックス製の絶縁性基材上に導電膜を形成した導電性の基材等が挙げられる。絶縁性基材上の導電膜としてはアルミ、錫、金、銀、銅等の金属膜の他、錫ドープ酸化インジウム（ＩＴＯ）、アンチモンドープ酸化錫（ＡＴＯ）等の導電性を有する金属酸化物からなる膜が挙げられる。
[ゼオライト粒子分散液]
まずゼオライト粒子分散液を構成する成分を説明する。
【００１０】
ゼオライト粒子
本発明に用いるゼオライト粒子としては従来公知の合成ゼオライト、天然ゼオライトを用いることができる。また、通常ゼオライトは狭義には結晶性アルミノシリケートであるが、これに限定するものではなく、結晶性アルミノシリケートフォスフェート（ＳＡＰＯ）、結晶性アルミノシフォスフェート（ＡＬＰＯ）、結晶性チタノシリケート（ＴＳ）なども用いることができる。
【００１１】
本発明に用いるゼオライト粒子としては、ＺＳＭ−５型ゼオライト、モルデナイト型ゼオライト、フォージャサイト型ゼオライト、Ａ型ゼオライト、Ｌ型ゼオライト、βゼオライトから選ばれる１種以上が好ましい。
【００１２】
これらのゼオライト粒子は吸着剤、吸着分離剤、触媒、触媒担体、抗菌剤等として有用性に優れ好適に用いることができる。
ゼオライト粒子の平均粒子径は０．１〜１０μｍ、さらには０．２〜５μｍの範囲にあることが好ましい。
【００１３】
ゼオライト粒子の平均粒子径が小さいものは得ることが困難であり、得られたとしても結晶性が低く充分な性能が得られないことがある。また、ゼオライト粒子の平均粒子径が大きいものは導電性基材上への積層が不充分になったり、積層しても基材との密着性が不充分となったり、得られる薄膜の緻密性、強度、耐摩耗性等が不充分となることがある。
【００１４】
なお、ゼオライトは従来公知の各種金属イオンでイオン交換したゼオライト、あるいは金属を担持したゼオライトを用いることができる。
ペルオキシ化合物
本発明ではペルオキシ化合物が使用される。
【００１５】
ペルオキシ化合物としては、ペルオキシチタン酸、ペルオキシニオブ酸、ペルオキシタングステン酸、ペルオキシモリブデン酸の塩等が挙げられる。
ペルオキシ化合物は、ペルオキシ基（−Ｏ−Ｏ−）を有する化合物であり、電子が偏在（化合物内で分極）していると考えられ、導電性物質である。ゼオライト単独では印加した際にほとんど積層しないが、ペルオキシ化合物が存在すると積層が促進される。ゼオライト粒子にペルオキシ化合物が吸着し、見かけ上、ゼオライト粒子が帯電した状態になると考えられる。
【００１６】
ペルオキシ化合物は、ゼオライト粒子に吸着し、見かけ上、ゼオライト粒子が帯電した状態にあると考えられる。
なお、ペルオキシ化合物が無機酸化物となるのは、のちの乾燥工程、加熱処理工程であり、容易に分解する。
【００１７】
分散液中のゼオライトの固形分としての濃度（ＣZ）とペルオキシ化合物の固形分としての濃度（ＣP）の比（ＣP）／（ＣZ）が０．００１〜０．２、さらには０．００２〜０．１５の範囲にあることが好ましい。
【００１８】
前記濃度比（ＣP）／（ＣZ）が小さい場合は、ゼオライト粒子の積層が困難であり、積層したとしても形成されたゼオライト薄膜の緻密性が低く、強度、耐摩耗性等が不充分である。(ＣP)／（ＣZ）が高くても、ゼオライトを積層させる効果、ゼオライト薄膜の緻密性、強度、耐摩耗性を向上させる効果がさらに向上することもなく、かえってゼオライト粒子の割合が少なくなることに加えて金属酸化物微粒子を被覆したり、用途によってはペルオキシ化合物に由来する無機酸化物の悪影響がでるために機能あるいは性能が不充分となることがある。
【００１９】
このようなペルオキシ化合物は、例えば、酸化チタン、酸化ニオブ、酸化タングステン、酸化モリブデン等の無機酸化物あるいは無機水酸化物、好ましくはこれらのゾルあるいはゲルと過酸化水素を反応させることによって合成することができる。
【００２０】
ペルオキシチタン酸を例にとって説明すると、
まず、チタン化合物を加水分解してオルソチタン酸のゾルまたはゲルを調製する。
オルソチタン酸のゲルは、チタン化合物として塩化チタン、硫酸チタン、硫酸チタニルなどのチタン塩を使用し、この水溶液にアルカリを加えて中和し、洗浄することによって得ることができる。
【００２１】
また、オルソチタン酸のゾルは、チタン塩の水溶液をイオン交換樹脂に通して陰イオンを除去するか、あるいはチタンテトラメトキシド、チタンテトラエトキシド、チタンテトライソプロポキシドなどのチタンアルコキシドの水および／または有機溶媒に酸またはアルカリを加えて加水分解することによって得ることができる。
【００２２】
中和あるいは加水分解する際のチタン化合物の溶液のｐＨは７〜１３の範囲にあることが好ましい。チタン化合物溶液のｐＨが上記範囲にあるとオルソチタン酸のゲルまたはゾルの微細な粒子が得られ、後述する過酸化水素との反応が容易となる。
【００２３】
さらに、中和あるいは加水分解する際の温度は０〜６０℃の範囲にあることが好ましく、特に好ましい範囲は０〜５０℃の範囲である。中和あるいは加水分解する際の温度が上記範囲にあるとオルソチタン酸のゲルまたはゾルの微細な粒子が得られ、後述する過酸化水素との反応が容易となる。得られたゲルまたはゾル中のオルソチタン酸粒子は、非晶質であることが好ましい。
【００２４】
次に、オルソチタン酸のゲルまたはゾルあるいはこれらの混合物に、過酸化水素を添加してオルソチタン酸を溶解してペルオキシチタン酸水溶液を調製する。
ペルオキシチタン酸水溶液を調製するに際しては、オルソチタン酸のゲルまたはゾルあるいはこれらの混合物を、必要に応じて約５０℃以上に加熱したり、攪拌したりすることが好ましい。また、この際、オルソチタン酸の濃度が高くなるすぎると、その溶解に長時間を必要とし、さらに未溶解のゲルが沈殿したり、あるいは得られるペルオキシチタン酸水溶液が粘調になることがある。このため、ＴiＯ2濃度としては、約１０重量％以下であることが好ましく、さらに約５重量％以下であることが望ましい。
【００２５】
添加する過酸化水素の量は、Ｈ2Ｏ2／ＴiＯ2(オルソチタン酸はＴiＯ2に換算)重量比で１以上であれば、オルソチタン酸を完全に溶解することができる。Ｈ2Ｏ2／ＴiＯ2重量比が１未満であると、オルソチタン酸が完全には溶解せず、未反応のゲルまたはゾルが残存することがある。また、Ｈ2Ｏ2／ＴiＯ2重量比は大きいほど、オルソチタン酸の溶解速度は大きく反応時間は短時間で終了するが、あまり過剰に過酸化水素を用いても、未反応の過酸化水素が系内に残存するだけであり、経済的でないこともある。前記量で過酸化水素を用いると、オルソチタン酸は０.５〜２０時間程度で溶解する。
繊維状微粒子
さらに、本発明に用いる分散液には繊維状微粒子を含んでいてもよい。このような繊維状微粒子を含んでいるとゼオライト薄膜と基材との密着性を高めることが可能となる。
【００２６】
繊維状微粒子としては繊維状シリカ、繊維状アルミナ、繊維状酸化チタン、繊維状シリカ・アルミナ等が挙げられる。
繊維状微粒子は、長さが５０ｎｍ〜１０μｍ、好ましくは１００〜５μｍの範囲にあり、径が１０ｎｍ〜２μｍ、好ましくは２０ｎｍ〜２μｍの範囲にあり、アスペクト比（長さ／径）が５〜１，０００、好ましくは１０〜５００の範囲である。繊維状微粒子の大きさが上記範囲にあると形成されるゼオライト薄膜と基材との密着性、強度、耐摩耗性等に優れている。長さが短いものは、繊維状であっても形成されるゼオライト薄膜と基材との密着性が不充分となることがある。繊維状微粒子の長さが長すぎても、繊維状微粒子同士が顕著に交絡するようになるためかゼオライト薄膜と基材との密着性が不充分となることがある。繊維状微粒子の径が小さいものは繊維状微粒子自体が基材との密着性が不充分であり、また基材上への繊維状微粒子による凹凸形成効果が小さいためかゼオライト薄膜と
基材との密着性が不充分となることがあり、一方、径が２μｍを超えても、繊維状微粒子自体が基材との密着性が不充分となり、ゼオライト薄膜と基材との密着性が不充分となることがある。
【００２７】
また、アスペクト比が小さいものは繊維状微粒子による基材表面上への凹凸形成効果が小さいためか形成されるゼオライト薄膜と基材との密着性が不充分となることがあり、アスペクト比が大きくなりすぎると、繊維状微粒子同士が交絡するようになるためか形成されるゼオライト薄膜と基材との密着性が不充分となることがある。
【００２８】
このような繊維状微粒子の使用量は、分散液中のゼオライトの固形分としての濃度（ＣZ）と繊維状微粒子の固形分としての濃度（ＣF）の比（ＣF）／（ＣZ）が０．００１〜０．２、さらには０．００２〜０．１５の範囲にあることが好ましい。
【００２９】
前記濃度比（ＣF）／（ＣZ）が小さいと、ゼオライト薄膜と基材との密着性が不充分となることがある。（ＣF）／（ＣZ）が大きすぎても、単に過剰の繊維状粒子の使用量が増えただけとなり、このため基材との密着性や強度がさらに向上することもなく、かえってゼオライト粒子の割合が少なくなるためにゼオライトの機能あるいは性能が不充分となることがある。
コロイド粒子
さらに、本発明では、分散液には、平均粒子径が２〜３００ｎｍ、好ましくは５〜１００ｎｍの範囲にあるコロイド粒子が含まれていてもよい。コロイド粒子としては粒子表面に帯電した粒子であれば特に制限はないが酸化チタン、アルミナ、シリカ、シリカ・アルミナ、ジルコニア等のコロイド粒子が挙げられる。このようなコロイド粒子を含んでいると直流電圧を印加してゼオライト粒子を積層させる際にゼオライト粒子の積層が促進される傾向があり、また形成されたゼオライト薄膜の緻密度が向上するとともに強度、耐摩耗性が向上する傾向がある。
【００３０】
コロイド粒子の平均粒子径が小さいと、分散液が不安定になることがあり、また、バインダー効果、ゼオライトの粒子径によっては粒度配合効果が得られず、ゼオライト薄膜の緻密度の向上効果、強度向上効果、耐摩耗性の向上効果が得られない場合がある。コロイド粒子の平均粒子径が大きいものは、製造に極めて長時間を要し経済性の点で問題となる場合がある。
【００３１】
このようなコロイド粒子の使用量は、分散液中のコロイド粒子の固形分としての濃度（ＣC）とゼオライト粒子の固形分としての濃度（ＣZ）との比（ＣC）／（ＣZ）が０．００１〜０．２、さらには０．００２〜０．１５の範囲にあることが好ましい。濃度比（ＣC）／（ＣZ）が小さいと、ゼオライト薄膜の緻密度の向上効果、強度向上効果、耐摩耗性の向上効果が得られない場合がある。また、（ＣC）／（ＣZ）が大きすぎても、ゼオライト粒子の割合が少なくなることに加えてコロイド粒子がゼオライト粒子を被覆するようになるためにゼオライトの機能あるいは性能が不充分となることがある。
【００３２】
分散媒
分散媒としては水、アルコール類、ケトン類、グリコール類から選ばれる１種以上が用いられる。
【００３３】
具体的には、アルコール類としてはメタノール、エタノール、イソプロピルアルコール、ブタノール等、ケトン類としてはアセトンなどグリコール類としてエチレングリコール、プロピレングリコール等が挙げられる。
【００３４】
なかでも、水は好適に用いることができ、場合によっては水とメタノール、エタノール
、イソプロピルアルコール、ブタノール等の比較的低沸点のアルコール類を含む水性分散媒を用いることもできる。水性分散媒は前記ゼオライト粒子、ペルオキシ化合物、繊維状微粒子、コロイド粒子を均一に分散できるとともに、基材上にゼオライト粒子層を形成する際に分散媒が蒸発しやすいので好適に用いることができる。
【００３５】
ゼオライト粒子分散液
本発明で使用されるゼオライト粒子分散液は、上記した成分を公知の方法で混合することで調製される。ゼオライト粒子分散液の濃度は合計の固形分として１〜３０重量％、さらには１〜２０重量％の範囲にあることが好ましい。
【００３６】
分散液の濃度が低いと、積層させる基材表面の面積にもよるが、濃度が薄すぎて１回の操作で所望の厚さに積層できない場合があり、繰り返し積層操作が必要となることがある。また、分散液の濃度が高いと、分散液の粘度が高くなり、積層したゼオライト粒子層の緻密度が低下し、強度、耐摩耗性が不充分となることがある。
【００３７】
本発明のゼオライト薄膜の形成方法では、前記分散液に導電性基材を浸漬し、導電性基材と分散液に直流電圧を印加する。
印加電圧は導電性基材の種類等によっても異なるが０．５〜１００Ｖ（DC）、さらには１〜５０Ｖ（DC）の範囲にあることが好ましい。
【００３８】
印加電圧が低いと、ゼオライト粒子の積層が不充分となり、ゼオライト粒子が斑に積層したり、積層に長時間を要することがある。印加電圧が高すぎても、積層速度は速いものの、得られるゼオライト薄膜の緻密度が低下し、強度、耐摩耗性が不充分となることがある。
【００３９】
印加する時間は概ね１〜６０分程度である。
ゼオライト粒子を積層させた後、積層させた基材を取り出し、乾燥し、必要に応じて加熱処理する。
【００４０】
乾燥方法は従来公知の方法を採用することができ、風乾することも可能であるが、通常５０〜２００℃で０．２〜５時間程度乾燥する。
加熱処理は、通常、２００〜８００℃、さらには３００〜６００℃で概ね１〜４８時間焼成する。
【００４１】
さらに、上記のようにして得られたゼオライト薄膜には、乾燥後あるいは加熱処理後、新たな成分をイオン交換法あるいは含浸法等従来公知の方法で担持することができる。
このようにして形成されたゼオライト薄膜は、通常、厚さが０．１μｍ〜５ｍｍの範囲にある。
【００４２】
つぎに、本発明に係るゼオライト薄膜について説明する。
本発明に係るゼオライト薄膜は、前記形成方法で基材上に形成された、ゼオライト粒子とペルオキシ化合物に由来する無機酸化物とからなるものである。
【００４３】
基材、およびゼオライト粒子としては前記したと同様のものが挙げられる。また、ペルオキシ化合物に由来する無機酸化物としては、前記、ペルオキシ化合物としては、ペルオキシチタン酸、ペルオキシニオブ酸、ペルオキシタングステン酸、ペルオキシモリブデン酸等に由来する無機酸化物であり、酸化チタン、酸化ニオブ、酸化タングステン、酸化モリブデン等が挙げられる。
【００４４】
無機酸化物は、前記したように、ゼオライトの積層を促進する機能のために使用するも
のである。無機酸化物は、積層の効果以外に、触媒特性、担体特性、吸着特性、分離特性、抗菌性特性などの性能を阻害しないこと、これらの性能を向上できるなどの観点から好ましいものを選択する。
【００４５】
ゼオライト薄膜中のゼオライト粒子の含有量が固形分として６３〜９９．９重量％、さらには７０〜９５重量％の範囲にあることが好ましい。ゼオライト薄膜中のゼオライト粒子の含有量が少ないと、ゼオライト粒子の割合が少なくなるためにゼオライトの機能あるいは性能が不充分となることがある。また、ゼオライト粒子の含有量が多すぎれば、ペルオキシ化合物に由来する無機酸化物が少なくなり、ゼオライト薄膜の緻密性が低く、強度、耐摩耗性等が不充分となることがある。
【００４６】
ゼオライト薄膜中のペルオキシ化合物に由来する無機酸化物の含有量が固形分として０．１〜１７重量％、さらには０．２〜１３重量％の範囲にあることが好ましい。無機酸化物の含有量が少ないとゼオライト薄膜の緻密性が低く、強度、耐摩耗性等が不充分となり、無機酸化物の含有量が多すぎると、ゼオライト粒子の割合が少なくなることに加えて金属酸化物微粒子を被覆したり、用途によってはペルオキシ化合物に由来する無機酸化物の悪影響がでるために機能あるいは性能が不充分となることがある。なお、ゼオライト粒子と無機酸化物の比率は、分散液中の（ＣP）／（ＣZ）比に相当する。
【００４７】
ゼオライト薄膜の厚さが０．１μｍ〜５ｍｍ、さらには０．２〜２ｍｍの範囲にあることが好ましい。ゼオライト薄膜の厚さが薄い場合は、ゼオライトの特性（吸着性能、触媒性能、抗菌性能等）が充分発揮されず、ゼオライト薄膜の厚さを厚くすると、基材への密着性が不充分であったり、ゼオライト薄膜の強度、耐摩耗性等が不充分となることがある。
【００４８】
本発明のゼオライト薄膜には前記したように、繊維状微粒子、コロイド粒子を含んでいてもよい。
ゼオライト薄膜中の繊維状微粒子の含有量が固形分として０．１〜１４重量％、さらには０．２〜１１重量％の範囲にあることが好ましい。この範囲にあればゼオライト薄膜と基材との密着性を高めることが可能となり、前記範囲より少ないと、密着性が不充分となることがあり、多すぎても、基材との密着性や強度がさらに向上することもなく、かえってゼオライトの機能あるいは性能が不充分となることがある。
【００４９】
ゼオライト薄膜中のコロイド粒子の含有量が固形分として０．１〜１４重量％、さらには０．２〜１１重量％の範囲にあることが好ましい。この範囲にあればゼオライト薄膜の緻密度、強度、耐摩耗性、密着性の向上を図ることができる。コロイド粒子の含有量が少ないとこれらの向上効果が期待できず、また多すぎても、基材との密着性や強度がさらに向上することもなく、コロイド粒子がゼオライト粒子を被覆するようになるためにゼオライトの機能あるいは性能が不充分となることがある。
【００５０】
これらのゼオライト粒子に対する割合は、前記分散液中の比率（ＣF）／（ＣZ）、（ＣC／（ＣZ）に相当する。
[実施例]
以下、実施例により説明するが、本発明はこれらの実施例により限定されるものではない。
［実施例１］
ペルオキシチタン酸水溶液(1)の調製
塩化チタン水溶液を純水で希釈してＴiＯ2として濃度５重量％の塩化チタン水溶液を調製した。この水溶液を、温度を５℃に調節した濃度１５重量％のアンモニア水に添加して中和・加水分解した。塩化チタン水溶液添加後のｐＨは１０.５であった。ついで、生成
したゲルを濾過洗浄し、ＴiＯ2として濃度９重量％のオルソチタン酸のゲルを得た。
【００５１】
このオルソチタン酸のゲル１００ｇを純水２９００ｇに分散させた後、濃度３５重量％の過酸化水素水８００ｇを加え、攪拌しながら、８５℃で３時間加熱し、ペルオキシチタン酸水溶液(1)を調製した。得られたペルオキシチタン酸水溶液のＴiＯ2として濃度は０.５重量％であった。
ゼオライト粒子分散液(1)の調製
ＮＨ4−Ｙ型ゼオライト（触媒化成工業（株）製、商品名ＣＺＳ、平均粒子径０．４μｍ、ゼオライト濃度２０重量％）５０ｇを２８３ｇの純水に懸濁させ、撹拌しながらペルオキシチタン酸水溶液（１）１０００ｇを加えた。この分散液を３０分撹拌した後、２０分間超音波を照射してゼオライト粒子分散液(1)を調製した。
ゼオライト粒子層付基材(1)の調製
５００ｍｌのガラスビーカーにゼオライト粒子分散液（１）４００ｇを入れ、この分散液に正極としてハニカム基材（新日本製鉄（株）製：外径３０ｍｍ、長さ５０ｍｍ、壁厚３０μｍ、目開き６００ｃｐｓｉ、ＳＵＳ製）と、負極としてＳＵＳ製（ハニカム基材と同材質）の５cm×５cmの平板を挿入した。ゼオライト粒子分散液(1)をマグネチックスターラーで攪拌しながら、１ｍｍφのＳＵＳ線で直流電源として直流電圧装置（菊水電気（株）型式ＰＡＤ３５―１０L）と正極および負極を接続し、１５Ｖ（DC）の電圧を２分間印加した。微粒子層を形成したハニカム基材を取り出し、ついで、１２０℃で３時間乾燥し、５００℃で２時間焼成してゼオライト粒子層付基材(1)を調製した。
【００５２】
得られたゼオライト粒子層付基材(1)について、微粒子層の厚さ、密着性、微粒子層の均一性を評価し、結果を表１に示した。
なお、微粒子層の厚さ、密着性、微粒子層の均一性は下記の方法および評価基準で評価した。
【００５３】
微粒子層の厚さ
電着されたハニカム基材試料(1)をエポキシ樹脂で固め、金きり鋸で輪切りに切断し、断面を研磨すし、この断面を走査型電子顕微鏡（ＳＥＭ：日立製作所（株）製）で撮影し、写真上でノギスにより膜厚を測定し、結果を表１に示した。
【００５４】
密着性
ハニカム基材外表面に電着した触媒層を親指の腹で擦り、
親指に触媒粉が全然付かない      ◎
親指に触媒分が多少付く          ○
親指で擦ると触媒分が剥離する    ×
微粒子層の均一性
ＳＥＭ写真より目視で膜の均一性を判断した。
【００５５】
ハニカム基材に触媒が均一な膜を形成していた。        ◎
ハニカム基材に触媒が一部不均一に電着されていた。    ○
ハニカム基材に触媒がマダラに電着されていた。        △
ハニカム基材に触媒が電着されていなかった。          ×
［実施例２］
ゼオライト粒子分散液(2)の調製
実施例１において、ペルオキシチタン酸５００ｇを用いた以外は同様にしてゼオライト粒子分散液(2)を調製した。
ゼオライト粒子層付基材(2)の調製
実施例１において、ゼオライト粒子分散液(2)を用いた以外は同様にしてゼオライト粒子層付基材(2)を調製した。
【００５６】
得られたゼオライト粒子層付基材(2)について、微粒子層の厚さ、密着性、微粒子層の均一性を評価し、結果を表１に示した。
［実施例３］
ゼオライト粒子分散液(3)の調製
実施例１において、ペルオキシチタン酸１５００ｇを用いた以外は同様にしてゼオライト粒子分散液(3)を調製した。
ゼオライト粒子層付基材(3)の調製
実施例１において、ゼオライト粒子分散液(3)を用いた以外は同様にしてゼオライト粒子層付基材(3)を調製した。
【００５７】
得られたゼオライト粒子層付基材(3)について、微粒子層の厚さ、密着性、微粒子層の均一性を評価し、結果を表１に示した。
［実施例４］
繊維状微粒子(1)の調製
ルチルチタン粉末（商品名CR-EL、石原産業(株)製）６０ｇを濃度４０重量％のＮａＯＨ水溶液１０Lに混合した。この酸化チタン粉末混合アルカリ水溶液をオートクレーブに充填し、１５０℃で４０時間撹拌しながら水熱処理した。その後、室温までに冷却し、濾過分離し、１Ｎの塩酸２０Lを掛けて洗浄し、ついで、１２０℃で１６時間乾燥し、ついで５００℃で焼成して酸化チタンの繊維状微粒子(1)を調製した。繊維状微粒子(1)の長さ（Ｌ）、径（Ｄ）、アスペクト比（Ｌ／Ｄ）を測定し、結果を表１に示した。
ゼオライト粒子分散液(4)の調製
ＮＨ4−Ｙ型ゼオライト（触媒化成工業（株）製、商品名ＣＺＳ、平均粒子径０．４μｍ、ゼオライト濃度２０重量％）５０ｇを２８３ｇの純水に懸濁させ、撹拌しながら実施例１と同様にして調製したペルオキシチタン酸水溶液(1)１０００ｇおよび繊維状微粒子(1)２ｇを加えた。ついで、コロイド粒子としてチタニアゾル（触媒化成工業（株）製：HPW-18NR、平均粒子径１８ｎｍ、ＴiＯ2濃度１０重量％、分散媒：水）５０ｇを加えた。この分散液を３０分撹拌した後、２０分間超音波を照射してゼオライト粒子分散液(4)を調製した。
ゼオライト粒子層付基材(4)の調製
実施例１において、ゼオライト粒子分散液(4)を用いた以外は同様にしてゼオライト粒子層付基材(4)を調製した。
【００５８】
得られたゼオライト粒子層付基材(4)について、微粒子層の厚さ、密着性、微粒子層の均一性を評価し、結果を表１に示した。
［実施例５］
ゼオライト粒子分散液(5)の調製
実施例４において、ペルオキシチタン酸水溶液(1)５００ｇを用いた以外は同様にしてゼオライト粒子分散液(5)を調製した。
ゼオライト粒子層付基材(5)の調製
実施例１において、ゼオライト粒子分散液(5)を用いた以外は同様にしてゼオライト粒子層付基材(5)を調製した。
【００５９】
得られたゼオライト粒子層付基材(5)について、微粒子層の厚さ、密着性、微粒子層の均一性を評価し、結果を表１に示した。
［実施例６］
ゼオライト粒子分散液(6)の調製
実施例４において、ペルオキシチタン酸水溶液(1)１５００ｇを用いた以外は同様にしてゼオライト粒子分散液(6)を調製した。
ゼオライト粒子層付基材(6)の調製
実施例１において、ゼオライト粒子分散液(6)を用いた以外は同様にしてゼオライト粒子層付基材(6)を調製した。
【００６０】
得られたゼオライト粒子層付基材(6)について、微粒子層の厚さ、密着性、微粒子層の均一性を評価し、結果を表１に示した。
［実施例７］
ゼオライト粒子分散液(7)の調製
実施例４において、ＺＳＭ−５（触媒化成工業（株）製、粒子径１．０μｍ）５０ｇを用いた以外は同様にしてゼオライト粒子分散液(7)を調製した。
ゼオライト粒子層付基材(7)の調製
実施例１において、Ｙ型ゼオライトの代わりにゼオライト粒子分散液(7)を用い、正極として負極同様の５cm×５cmのハニカム成分からなる平板（新日本製鉄（株）製、材質成分：Ｆｅ，Ｃｒ，Ａｌ）を用いた以外は同様にしてゼオライト分散液粒子層付基材(４)を調製した。
【００６１】
得られたゼオライト粒子層付基材(7)について、微粒子層の厚さ、密着性、微粒子層の均一性を評価し、結果を表１に示した。
［実施例８］
ペルオキシニオブ酸水溶液(1)の調製
塩化ニオブ水溶液を純水で希釈してＮｂ2Ｏ5として濃度５重量％の塩化ニオブ水溶液を調製した。（このとき、加水分解によりゲルが生成した）
この水溶液を、温度を５℃に調節した濃度１５重量％のアンモニア水に添加して中和・加水分解を完結させた。塩化ニオブ水溶液添加後のｐＨは１０.５であった。ついで、生成したゲルを濾過洗浄し、Ｎｂ2Ｏ5として濃度９重量％のオルソニオブ酸のゲルを得た。
【００６２】
このオルソニオブ酸のゲル１００ｇを純水２９００ｇに分散させた後、濃度３５重量％の過酸化水素水８００ｇを加え、攪拌しながら、８５℃で３時間加熱し、ペルオキシニオブ酸水溶液(1)を調製した。得られたペルオキシニオブ酸水溶液(1)のＮｂ2Ｏ5として濃度は０.５重量％であった。
ゼオライト粒子分散液(8)の調製
実施例４において、ペルオキシチタン酸水溶液(1)の代りにペルオキシニオブ酸水溶液(1)１５００ｇを用いた以外は同様にしてゼオライト粒子分散液(8)を調製した。
ゼオライト粒子層付基材(8)の調製
実施例４において、ゼオライト粒子分散液(8)を用いた以外は同様にしてゼオライト粒子層付基材(8)を調製した。
【００６３】
得られたゼオライト粒子層付基材(8)について、微粒子層の厚さ、密着性、微粒子層の均一性を評価し、結果を表１に示した。
［実施例９］
繊維状微粒子(2)の調製
ルチルチタン粉末（商品名CR-EL、石原産業(株)製）６０ｇを濃度４０重量％のＮａＯＨ水溶液１０Lに混合した。この酸化チタン粉末混合アルカリ水溶液をオートクレーブに充填し、１４０℃で２０時間撹拌しながら水熱処理した。その後、室温までに冷却し、濾過分離し、１Ｎの塩酸２０Lを掛けて洗浄し、ついで、１２０℃で１６時間乾燥し、ついで５００℃で焼成して酸化チタンの繊維状微粒子(2)を調製した。繊維状微粒子(2)の長さ（Ｌ）、径（Ｄ）、アスペクト比（Ｌ／Ｄ）を測定し、結果を表１に示した。
ゼオライト粒子分散液(9)の調製
実施例４において、繊維状微粒子(1)の代りに繊維状微粒子(2)２ｇを用いた以外は同様にしてゼオライト粒子分散液(9)を調製した。
ゼオライト粒子層付基材(9)の調製
実施例４において、ゼオライト粒子分散液(9)を用いた以外は同様にしてゼオライト粒子層付基材(9)を調製した。
【００６４】
得られたゼオライト粒子層付基材(9)について、微粒子層の厚さ、密着性、微粒子層の均一性を評価し、結果を表１に示した。
［実施例１０］
ゼオライト粒子分散液(10)の調製
実施例４において、チタニアゾル１００ｇを用いた以外は同様にしてゼオライト粒子分散液(10)を調製した。
ゼオライト粒子層付基材(７)の調製
実施例４において、ゼオライト粒子分散液(10)を用いた以外は同様にしてゼオライト粒子層付基材(７)を調製した。
【００６５】
得られたゼオライト粒子層付基材(７)について、微粒子層の厚さ、密着性、微粒子層の均一性を評価し、結果を表１に示した。
［実施例１１］
ゼオライト粒子層付基材(11)の調製
実施例１において、ゼオライト粒子分散液(1)を用い、正極としてＳＵＳ製ハニカム基材の代わりにアルミニウム板５cm×５cm（平板）を用いた以外は同様にしてゼオライト粒子層付基材(11)を調製した。
【００６６】
得られたゼオライト粒子層付基材(11)について、微粒子層の厚さ、密着性、微粒子層の均一性を評価し、結果を表１に示した。
［比較例１］
ゼオライト粒子分散液（R1）の調製
ＮＨ4−Ｙ型ゼオライト（触媒化成工業（株）製、商品名ＣＺＳ、平均粒子径０．４μｍ、ゼオライト濃度２０重量％）５０ｇを２８３ｇの純水に懸濁させ、この分散液を３０分撹拌した後、２０分間超音波を照射してゼオライト粒子分散液(R1)を調製した。
ゼオライト粒子層付基材(R1)の調製
実施例１において、ゼオライト粒子分散液(R1)を用いた以外は同様にして直流電圧を印加したが基材上にゼオライト粒子層は形成されなかった。
［比較例２］
ゼオライト粒子分散液(R2)の調製
実施例１において、ＮＨ4−Ｙ型ゼオライトの代わりにＺＳＭ−５（触媒化成工業（株）製、粒子径１．０μｍ）５０ｇを２８３ｇの純水に懸濁させた以外は同様にしてゼオライト粒子分散液(R2)を調製した。
ゼオライト粒子層付基材(R2)の調製
実施例１において、ゼオライト粒子分散液(R2)を用いた以外は同様にして直流電圧を印加したが基材上にゼオライト粒子層は形成されなかった。
［比較例3］
ゼオライト粒子分散液(R3)の調製
ＮＨ4−Ｙ型ゼオライト（触媒化成工業（株）製、商品名ＣＺＳ、平均粒子径０．４μｍ、ゼオライト濃度２０重量％）５０ｇを２８３ｇの純水に懸濁させ、撹拌しながら実施例１と同様にして調製したペルオキシチタン酸水溶液(1)１０００ｇおよび繊維状微粒子(1)２ｇを加えた。
【００６７】
この分散液を３０分撹拌した後、２０分間超音波を照射してゼオライト粒子分散液(R3)を調製した。
ゼオライト粒子層付基材(R3)の調製
実施例１において、ゼオライト粒子分散液(R3)を用いた以外は同様にして直流電圧を印
加したが基材上にゼオライト粒子層は形成されなかった。
［比較例4］
ゼオライト粒子分散液(R4)の調製
ＮＨ4−Ｙ型ゼオライト（触媒化成工業（株）製、商品名ＣＺＳ、平均粒子径０．４μｍ、ゼオライト濃度２０重量％）５０ｇを２８３ｇの純水に懸濁させ、撹拌しながらコロイド粒子としてチタニアゾル（触媒化成工業（株）製：HPW-18NR、平均粒子径１８ｎｍ、ＴiＯ2濃度１０重量％、分散媒：水）５０ｇを加えた。
【００６８】
この分散液を３０分撹拌した後、２０分間超音波を照射してゼオライト粒子分散液(R4)を調製した。
ゼオライト粒子層付基材(R4)の調製
実施例１において、ゼオライト粒子分散液(R4)を用いた以外は同様にして直流電圧を印加したが基材上にゼオライト粒子層は形成されなかった。
【００６９】
【表１】
2008050223.tif 000002